プロトン伝導性高分子膜と前記高分子膜の両面にアノード及びカソードを備え、前記アノードにガスを供給するためのアノードガス供給口と、前記カソードにガスを供給するためのカソードガス供給口と、前記カソードに存在するガスを排出するためのカソードガス排出口とをさらに備えた固体高分子型燃料電池の活性化方法であって、前記アノードガス供給口から前記アノードに水素ガスを供給しつつ、前記カソードガス供給口から前記カソードに不活性ガスを供給しつつ、前記カソードガス排出口を閉じ、外部電源で、前記アノードに対する前記カソードの電位を周期的に変動させることを特徴とする固体高分子型燃料電池の活性化方法。プロトン伝導性高分子膜と前記高分子膜の両面にアノード及びカソードを備え、前記アノードにガスを供給するためのアノードガス供給口と、前記カソードにガスを供給するためのカソードガス供給口と、前記カソードに存在するガスを排出するためのカソードガス排出口とをさらに備えた固体高分子型燃料電池の活性化方法であって、前記アノードガス供給口から前記アノードに水素ガスを供給しつつ、前記カソードガス供給口から前記カソードに水素ガスと不活性ガスの混合ガスを供給しつつ、外部電源で、前記アノードに対する前記カソードの電位を、0~0.1Vの範囲内の電位から上昇させる第1ステップと、前記アノードガス供給口から前記アノードに水素ガスを供給しつつ、前記カソードガス供給口から前記カソードに不活性ガスを供給しつつ、前記外部電源で、前記電位を0~0.1Vの範囲内の電位まで降下させる第2ステップと、を備え、前記第1ステップと前記第2ステップを交互に複数回繰り返すことを特徴とする固体高分子型燃料電池の活性化方法。プロトン伝導性高分子膜と前記高分子膜の両面にアノード及びカソードを備えた固体高分子型燃料電池の活性化方法であって、外部電源で、前記アノードに対する前記カソードの電位を、上下動させつつ、前記電位の降下時には、前記アノードに水素ガスを存在させて、プロトンを前記アノードから前記カソードへ前記高分子膜中を伝導させ、前記電位の上昇時には、前記カソードに水素ガスを存在させて、プロトンを前記カソードから前記アノードへ前記高分子膜中を伝導させることを特徴とする固体高分子型燃料電池の活性化方法。前記電位の降下時に、前記アノードから前記カソードへ前記高分子膜中を伝導した前記プロトンから、前記カソードにおいて水素ガスを生成して滞留させ、前記電位の上昇時には、前記電位の降下時に前記カソードに滞留させた水素ガスを、前記カソードに存在させることを特徴とする請求項3に記載の固体高分子型燃料電池の活性化方法。前記電位の降下時には、外部から前記アノードに水素ガスを供給し、前記電位の上昇時には、外部から前記カソードに水素ガスと不活性ガスの混合ガスを供給することを特徴とする請求項3に記載の固体高分子型燃料電池の活性化方法。従来の活性化方法によれば、活性化方法の実施直後から、固体高分子型燃料電池は、高い性能を発揮することができるが、その電池の持つ最高の性能に達しているわけではなかった。そこで、本発明の課題は、活性化の実施直後からより高い電池性能を発揮可能な固体高分子型燃料電池の活性化方法を提供することにある。本発明の第1の特徴は、プロトン伝導性高分子膜と前記高分子膜の両面にアノード及びカソードを備え、前記アノードにガスを供給するためのアノードガス供給口と、前記カソードにガスを供給するためのカソードガス供給口と、前記カソードに存在するガスを排出するためのカソードガス排出口とをさらに備えた固体高分子型燃料電池の活性化方法であって、前記アノードガス供給口から前記アノードに水素ガスを供給しつつ、前記カソードガス供給口から前記カソードに不活性ガスを供給しつつ、前記カソードガス排出口を閉じ、外部電源で、前記アノードに対する前記カソードの電位を周期的に変動させることである。本発明の第1の特徴によれば、アノードに対するカソードの電位カソード電位を、上昇させ、降下させることを周期的に繰り返すCV法を実施することができる。そして、このCV法の実施中には、常時、アノードガス供給口からアノードに水素ガスが供給されている。CV法におけるカソード電位の降下時には、アノードガス供給口から供給されアノードに存在している水素ガスが、分解され、アノードでプロトンが生成する。このプロトンは、カソード電位の降下時に、アノードからカソードへ高分子膜中を伝導する。そして、このプロトンは、伝導先のカソードにおいて、水素ガスとなる。カソード電位の降下時に、カソードにおいて、水素ガスが発生する。カソードでは、CV法の実施中に、常時、カソードガス供給口から不活性ガスが供給されているが、カソードガス排出口は閉じられている。このため、カソードに不活性ガスが滞留している。前記のように、カソード電位の降下時には、カソードにおいて、水素ガスが発生するが、この水素ガスは、滞留している不活性ガスといっしょにカソードの周囲に滞留し保存される。そして、カソード電位が降下から上昇に転じる。カソード電位の上昇時には、カソードの周囲には水素ガスが滞留して存在しているので、この水素ガスがカソードで分解されてプロトンが生成される。そのプロトンは、カソード電位の上昇時に、カソードからアノードへ高分子膜中を伝導ポンピングする。このプロトンの高分子膜中の伝導は、特に、水素ポンプと言われる。そして、プロトンは、伝導先のアノードにおいて、水素ガスとなる。カソード電位の上昇時に、アノードにおいて、水素ガスが発生する。前記のように、プロトンが高分子膜中をカソードとアノードの間で双方向に伝導し行ったり来たりすることで、固体高分子型燃料電池を高度に活性化することができる。また、本発明の第2の特徴は、プロトン伝導性高分子膜と前記高分子膜の両面にアノード及びカソードを備え、前記アノードにガスを供給するためのアノードガス供給口と、前記カソードにガスを供給するためのカソードガス供給口と、前記カソードに存在するガスを排出するためのカソードガス排出口とをさらに備えた固体高分子型燃料電池の活性化方法であって、前記アノードガス供給口から前記アノードに水素ガスを供給しつつ、前記カソードガス供給口から前記カソードに水素ガスと不活性ガスの混合ガスを供給しつつ、外部電源で、前記アノードに対する前記カソードの電位を、0~0.1Vの範囲内の電位から上昇させる第1ステップと、前記アノードガス供給口から前記アノードに水素ガスを供給しつつ、前記カソードガス供給口から前記カソードに不活性ガスを供給しつつ、前記外部電源で、前記電位を0~0.1Vの範囲内の電位まで降下させる第2ステップと、を備え、前記第1ステップと前記第2ステップを交互に複数回繰り返すことである。本発明の第2の特徴によれば、アノードに対するカソードの電位カソード電位を、0~0.1Vの範囲内の電位から上昇させる第1ステップと、0~0.1Vの範囲内の電位まで降下させる第2ステップとを備え、その第1ステップと第2ステップを交互に複数回繰り返すことができるので、本発明の第1の特徴と同様に、CV法を実施することができる。カソード電位を0~0.1Vの範囲内の電位から上昇させる第1ステップでは、カソードガス供給口からカソードに水素ガスと不活性ガスの混合ガスが供給されているので、その水素ガスがカソードで分解されてプロトンが生成される。そのプロトンは、カソード電位の上昇する第1ステップにおいて、カソードからアノードへ高分子膜中を伝導ポンピングし、水素ポンプが行われる。そして、プロトンは、伝導先のアノードにおいて、水素ガスとなる。カソード電位の上昇する第1ステップにおいて、アノードで水素ガスが発生する。アノードには、アノードガス供給口から水素ガスが供給されているので、発生した水素ガスは、供給されている水素ガスと一体になる。カソード電位を0~0.1Vの範囲内の電位まで降下させる第2ステップでは、アノードガス供給口からアノードに水素ガスが供給されているので、その水素ガスがアノードで分解されてプロトンが生成される。このプロトンは、カソード電位の降下する第2ステップにおいて、アノードからカソードへ高分子膜中を伝導する。そして、このプロトンは、伝導先のカソードにおいて、水素ガスとなる。カソード電位の降下する第2ステップにおいて、カソードで水素ガスが発生する。カソードには、カソードガス供給口から不活性ガスが供給されているので、発生した水素ガスはパージされる。前記のように、本発明の第2の特徴でも、プロトンが高分子膜中をカソードとアノードの間で双方向に伝導しカソードとアノードの間で行ったり来たりすることで、固体高分子型燃料電池を高度に活性化することができる。また、本発明の第3の特徴は、プロトン伝導性高分子膜と前記高分子膜の両面にアノード及びカソードを備えた固体高分子型燃料電池の活性化方法であって、外部電源で、前記アノードに対する前記カソードの電位を、上下動させつつ、前記電位の降下時には、前記アノードに水素ガスを存在させて、プロトンを前記アノードから前記カソードへ前記高分子膜中を伝導させ、前記電位の上昇時には、前記カソードに水素ガスを存在させて、プロトンを前記カソードから前記アノードへ前記高分子膜中を伝導させることである。本発明の第3の特徴によれば、アノードに対するカソードの電位カソード電位を、上下動させるCV法を実施することができる。CV法におけるカソード電位の降下時には、アノードに存在している水素ガスが分解され、アノードでプロトンが生成する。このプロトンは、カソード電位の降下時に、アノードからカソードへ高分子膜中を伝導して、カソードにおいて、水素ガスとなる。CV法におけるカソード電位の上昇時には、カソードに存在している水素ガスが分解され、カソードでプロトンが生成する。このプロトンは、カソード電位の上昇時に、カソードからアノードへ高分子膜中を伝導ポンピング水素ポンプして、アノードにおいて、水素ガスとなる。前記のように、本発明の第3の特徴でも、プロトンが高分子膜中をカソードとアノードの間で双方向に伝導しカソードとアノードの間で行ったり来たりすることで、固体高分子型燃料電池を高度に活性化することができる。本発明の第3の特徴では、前記電位カソード電位の降下時に、前記アノードから前記カソードへ前記高分子膜中を伝導した前記プロトンから、前記カソードにおいて水素ガスを生成して滞留させ、前記電位カソード電位の上昇時には、前記電位カソード電位の降下時に前記カソードに滞留させた水素ガスを、前記カソードに存在させることが好ましい。これによっても、本発明の第1の特徴を実施することができる。また、本発明の第3の特徴では、前記電位カソード電位の降下時には、外部から前記アノードに水素ガスを供給し、前記電位カソード電位の上昇時には、外部から前記カソードに水素ガスと不活性ガスの混合ガスを供給することが好ましい。これによっても、本発明の第2の特徴を実施することができる。本発明によれば、実施直後からより高い性能を発揮可能な固体高分子型燃料電池の活性化方法を提供することができる。次に、本発明を実施するための形態実施形態というについて、適宜図面を参照しながら詳細に説明する。第1の実施形態図1に、本発明の第1の実施形態に係り、固体高分子型燃料電池FCに接続した活性化装置1の構成図を示す。固体高分子型燃料電池FCは、プロトン伝導性高分子膜F1と、そのプロトン伝導性高分子膜F1の両面の内の一方の側に設けられたアノードAnと、他方の側に設けられたカソードCaを有している。このように、アノードAnとカソードCaの間にプロトン伝導性高分子膜F1を挟んだ構造体は、電極膜構造体MEAと呼ばれている。アノードAnは、アノード室F2の室内の雰囲気に露出している。アノード室F2には、アノードAnにガスを供給するためのアノードガス供給口F4と、アノードAnに存在するガスを排出するためのアノードガス排出口F5とが設けられている。カソードCaは、カソード室F3の室内の雰囲気に露出している。カソード室F3には、カソードCaにガスを供給するためのカソードガス供給口F6と、カソードCaに存在するガスを排出するためのカソードガス排出口F7とが設けられている。活性化装置1は、アノード側ガス供給装置2と、加熱加湿器2aと、カソード側ガス供給装置3と、加熱加湿器3aと、バルブV1、V2、V3、V4と、安定化電源外部電源4とを有している。アノード側ガス供給装置2は、アノードガス供給口F4を介して、アノードAnアノード室F2に、水素ガスや、窒素ガス等の不活性ガスを供給する。加熱加湿器2aは、アノード側ガス供給装置2とアノードガス供給口F4アノード室F2の間に接続しており、アノード側ガス供給装置2から供給される水素ガスや窒素ガスを、加熱したり、加湿したりして、アノードAnアノード室F2に送っている。バルブV1は、アノード側ガス供給装置2とアノードガス供給口F4アノード室F2の間に接続し、バルブV2は、アノードガス排出口F5に接続している。バルブV1とV2を開けると、アノード室F2内を、水素ガス又は不活性ガスが流れ、アノード室F2内の空気酸素をパージすることができる。そして、アノード室F2内の雰囲気を水素ガス又は不活性ガスにすることができる。この状態から、バルブV2を閉じると、アノード室F2の室内の気圧を昇圧することができ、大気圧より高くできる。この状態で、バルブV1を閉じると、アノード室F2内に水素ガス又は不活性ガスを封止することができる。カソード側ガス供給装置3は、カソードガス供給口F6を介して、カソードCaカソード室F3に、窒素ガス等の不活性ガスや、その不活性ガスと水素ガスの混合ガスを供給することができる。加熱加湿器3aは、カソード側ガス供給装置3とカソードガス供給口F6カソード室F3の間に接続しており、カソード側ガス供給装置3から供給される不活性ガスや混合ガスを、加熱したり、加湿したりして、カソードCaカソード室F3に送っている。バルブV3は、カソード側ガス供給装置3とカソードガス供給口F6カソード室F3の間に接続し、バルブV4は、カソードガス排出口F7に接続している。バルブV3とV4を開けると、カソード室F3内を、不活性ガスや混合ガスが流れ、カソード室F3内の空気酸素をパージすることができる。そして、カソード室F3内の雰囲気を不活性ガスや混合ガスにすることができる。この状態から、バルブV4を閉じると、カソード室F3の室内の気圧を昇圧することができ、大気圧より高くできる。この状態で、バルブV3を閉じると、カソード室F3内に不活性ガスや混合ガスを封止することができる。安定化電源外部電源4は、そのプラス;正極がカソードCaに接続され、その-マイナス;負極がアノードAnに接続されている。これにより、安定化電源外部電源4は、アノードAnに対するカソードCaの電位カソード電位を、設定することができる。そして、CV法を実施するために、安定化電源外部電源4は、カソード電位を、0~1Vで周期的に上下動させる。図2に、本発明の第1の実施形態に係る固体高分子型燃料電池FCの活性化方法その1のフローチャートを示す。まず、ステップS10で、安定化電源4により、CV法を実施する。安定化電源4は、固体高分子型燃料電池FCのカソードCaとアノードAnの間に、周期的に変動する電圧を印加する。この変動する電圧カソード電位の上限最高電位は0.9~1.1Vの範囲内の電位であり、下限最低電位は0~0.1Vの範囲内の電位である。そして、このステップS10のCV法の実施中におけるステップS10aで、安定化電源4により、カソード電位を降下させる。そのステップS10aのカソード電位が降下する時に、ステップS11として、アノード室F2内アノードAnに水素ガスを存在させ、アノードAnにて、水素ガスを分解し、プロトンHを生成するH2→2H2e-。このプロトンは、アノードAnからカソードCaへプロトン伝導性高分子膜F1中を伝導して、カソードCaにおいて、水素ガスとなる2H2e-→H2。また、ステップS10のCV法の実施中におけるステップS10bでは、安定化電源4により、カソード電位を上昇させる。そのステップS10bのカソード電位が上昇する時に、ステップS12として、カソード室F3内カソードCaに水素ガスを存在させる。なお、カソード室F3内カソードCaに存在させる水素ガスを、固体高分子型燃料電池FCの内部から供給する方法は、第2の実施形態で詳細に説明する。カソード室F3内カソードCaに存在させる水素ガスを、固体高分子型燃料電池FCの外部から供給する方法は、第3の実施形態で詳細に説明する。ステップS10b内において、ステップS12の次に、ステップS13として、水素ポンプを実施する。カソード室F3内カソードCaの水素ガスが、カソードCaにて分解され、プロトンが生成するH2→2H2e-。このプロトンは、カソードCaからアノードAnへポンピングしてプロトン伝導性高分子膜F1中を伝導する。アノードAnにおいて、伝導したプロトンから水素ガスが生じる2H2e-→H2。この活性化方法その1によれば、プロトンが、プロトン伝導性高分子膜F1中を、カソード電位の上昇時にはカソードCaからアノードAnへの方向に伝導し、カソード電位の降下時にはアノードAnからカソードCaへの方向に伝導することで、固体高分子型燃料電池FCを高度に活性化することができる。第2の実施形態図3に、本発明の第2の実施形態に係る固体高分子型燃料電池FCの活性化方法その2のフローチャートを示す。なお、第2の実施形態でも、第1の実施形態で説明した活性化装置1を用いることができる。まず、ステップS1で、アノードAnとカソードCaの間にプロトン伝導性高分子膜F1を挟んだ電極膜構造体MEAに水分を補給する。具体的には、バルブV1、V2、V3、V4を開にして、アノード側ガス供給装置2とカソード側ガス供給装置3から、それぞれ、窒素ガス不活性ガスを、MEA面積の1cm2に対して4ml/min、30分間流す。この窒素ガスは、加熱加湿器2a、3aによって、温度が70°Cになるように加熱され、相対湿度が100によるように加湿されている。アノード室F2内雰囲気とカソード室F3内雰囲気は、窒素ガスに置換され、空気酸素ガスがパージされる。次に、ステップS2で、アノードAnアノード室F2に水素ガスを流す。そして、アノード室F2内雰囲気を水素ガスに置換し、窒素ガスと空気酸素ガスがパージされる。具体的には、バルブV1、V2を開にして、アノード側ガス供給装置2から、水素ガスを、MEA面積の1cm2に対して8ml/min流す。なお、ステップS2のアノードAnアノード室F2に水素ガスを流す行為は、ステップS2以降のステップS3~S5でも継続して実施されている。あるいは、バルブV2を閉じてアノード室F2の室内の気圧を昇圧してから、バルブV1を閉じてアノード室F2内に水素ガスを封止しておいてもよい。ステップS3で、カソードCaカソード室F3に窒素ガス等の不活性ガスを流す。そして、カソード室F3内雰囲気を不活性ガスに置換し、空気酸素ガスがパージされる。具体的には、バルブV3、V4を開にして、カソード側ガス供給装置3から、不活性ガスを、MEA面積の1cm2に対して8ml/min流す。ステップS4で、カソード室F3に不活性ガスを、滞留させる。具体的には、カソードガス排出口F7を閉じるために、バルブV4を閉じる。バルブV4を閉じると、カソード室F3の室内の気圧が昇圧し、例えば10kPa程度に達する。さらに、この状態で、バルブV3を閉じ、カソード室F3内に不活性ガスを封止してもよい。次に、ステップS5で、第1の実施形態のステップS10と同様に、安定化電源4により、CV法を実施する。図4aに示すように、安定化電源4は、アノードAnに対するカソードCaの電位カソード電位を0~1Vで周期的に40回程度上下動させる。カソード電位の波形は、正方向に0.5Vシフトしているsin波形になっている。これにより、カソード電位の最小値極小値は0Vになり、最大値極大値は1Vになっている。また、このsin波形の周期は6分間360secになっている。このsin波形では、カソード電位が0Vから1Vへ上昇する期間が上昇時となり、1Vから0Vへ降下する期間が降下時となっている。そして、ステップS5のCV法の実施中におけるステップS5aでは、第1の実施形態のステップS10aと同様に、安定化電源4により、カソード電位を降下させる。そのステップS5aのカソード電位が降下する時降下時に、ステップS2の実施によって、アノード室F2内アノードAnに存在している水素ガスを、アノードAnにて分解し、プロトンHを生成するH2→2H2e-。このプロトンは、アノードAnからカソードCaへプロトン伝導性高分子膜F1中を伝導して、カソードCaにおいて、水素ガスを生じる2H2e-→H2。この水素ガスは、ステップS4で滞留させられている不活性ガスとともに、カソード室F3内に溜められる。図4bに、安定化電源4から流れ出る電流の時間変化を示す。安定化電源4の正極から流れ出る電流の方向を正方向とし、反対方向を負方向としている。図4aに示すカソード電位の降下時に対応して、図4bに示すように、安定化電源4は負方向に負の電流を流している。図5に、カソード電位の上昇時図5の左側と降下時図5の右側の活性化装置1の状態を示す。カソード電位の降下時には、安定化電源4は、安定化電源4の正極に電流が流れ込む負方向に電流を流している。この負方向に電流が流れる負の電流が流れるときに、プロトンは、アノードAnからカソードCaへの方向にプロトン伝導性高分子膜F1中を伝導プロトン伝導していると考えられる。なお、図5では、カソードガス排出口F7が閉じられているが、これは、バルブV4図1参照を閉じることで実現することができる。図4bの電流波形には、カソード電位の降下時において、-0.009A/cm2に達する負方向のピーク波形が現れている。この負方向のピーク波形は、プロトン伝導が行われていることを表している。この負方向のピーク波形の発生している時刻を、図4aのグラフの横軸の時刻と対応付けると、負方向のピーク波形は、カソード電位が、0.5V以下の範囲で生じていることがわかる。すなわち、カソード電位が、0.5V以下の範囲に降下してくると、プロトン伝導が実施されると考えられる。次に、ステップS5のCV法の実施中におけるステップS5bでは、第1の実施形態のステップS10bと同様に、安定化電源4により、カソード電位を上昇させる。そのステップS5bのカソード電位が上昇する時上昇時に、ステップS5aの実施によって、カソード室F3内カソードCaに溜められ存在している水素ガスを、カソードCaにて分解し、プロトンを生成するH2→2H2e-。このプロトンは、カソードCaからアノードAnへポンピングしてプロトン伝導性高分子膜F1中を伝導する。アノードAnにおいて、伝導したプロトンから水素ガスが生じる2H2e-→H2。ステップS5bでは、水素ポンプが実施される。図4aに示すカソード電位の上昇時に対応して、図4bに示すように、安定化電源4は正方向に正の電流を流している。図5に示すように、カソード電位の上昇時には、安定化電源4は、安定化電源4の正極から電流が流れ出る正方向に電流を流している。この正方向に電流が流れる正の電流が流れるときに、プロトンは、カソードCaからアノードAnへの方向にプロトン伝導性高分子膜F1中を伝導していると考えられる。図4bの電流波形には、カソード電位の上昇時において、0.03A/cm2に達する正方向のピーク波形が現れている。この正方向のピーク波形は、水素ポンプが行われていることを表している。この正方向のピーク波形の発生している時刻を、図4aのグラフの横軸の時刻と対応付けると、正方向のピーク波形は、カソード電位が、0.2V以下の範囲で生じていることがわかる。すなわち、カソード電位が、0Vから0.2Vまでの範囲での上昇過程で、水素ポンプが実施され、0.2Vを超えた範囲での上昇過程では、水素ポンプは実施されていないと考えられる。なお、カソード電位が、0Vから0.2Vまでの範囲での上昇過程であっても、図4aに示すカソード電位の上昇時の1回目には、図4bの0~3分の時刻における電流波形に示すように、水素ポンプに由来する正方向のピーク波形は現れていない。これは、カソード電位の上昇時の1回目の前には、カソード電位の降下時が存在しておらず、カソードCaに、まだ、水素ガスが溜まっていないので、水素ポンプが実施できなかったからと考えられる。この活性化方法その2によれば、プロトンが、プロトン伝導性高分子膜F1中を、カソード電位の上昇時にはカソードCaからアノードAnへの方向に伝導し、カソード電位の降下時にはアノードAnからカソードCaへの方向に伝導することで、固体高分子型燃料電池FCを高度に活性化することができる。第3の実施形態図6に、本発明の第3の実施形態に係る固体高分子型燃料電池FCの活性化方法その3のフローチャートを示す。なお、第3の実施形態でも、第1の実施形態で説明した活性化装置1を用いることができる。まず、ステップS1で、第2の実施形態のステップS1と同様に、電極膜構造体MEAに水分を補給する。次に、ステップS2で、第2の実施形態のステップS2と同様に、アノードAnアノード室F2に水素ガスを流す。ステップS3aで、カソードCaカソード室F3に、水素ガスと窒素ガス等の不活性ガスとの混合ガスを流す。そして、カソード室F3内雰囲気を混合ガスに置換し、ステップS1で用いた不活性ガスと、空気酸素ガスがパージされる。具体的には、バルブV3、V4を開にして、カソード側ガス供給装置3から、混合ガスを、MEA面積の1cm2に対して8ml/min流す。混合ガスにおける水素ガスの濃度は10~30が望ましい。濃度が10未満では、水素ポンプによる活性化の効果が小さくなってしまう。濃度が30を超えると、水素ガスが多すぎるため、水素ポンプのみが実施され、カソード電位が、0.1V以上に上がらなくなってしまう。次に、ステップS5で、第1の実施形態のステップS10と第2の実施形態のステップS5と同様に、安定化電源4により、CV法を実施する。図7aに示すように、安定化電源4は、アノードAnに対するカソードCaの電位カソード電位を0~1Vで周期的に40回程度上下動させる。カソード電位の波形は、正方向に0.5Vシフトしているsin波形になっている。これにより、カソード電位の最小値極小値は0Vになり、最大値極大値は1Vになっている。また、このsin波形の周期は6分間360secになっている。このsin波形では、カソード電位が0Vから1Vへ上昇する期間が上昇時となり、1Vから0Vへ降下する期間が降下時となっている。そして、ステップS5のCV法の実施中におけるステップS5aでは、第1の実施形態のステップS10aと第2の実施形態のステップS5aと同様に、安定化電源4により、カソード電位を降下させる。図6のステップS5aのカソード電位が降下する時降下時に、まず、ステップS51で、カソードCaカソード室F3内に不活性ガスを流す。カソード室F3内雰囲気は不活性ガスに置換される。具体的には、バルブV3、V4を開にして、カソード側ガス供給装置3から、不活性ガスを、MEA面積の1cm2に対して8ml/min流す。次に、ステップS52で、カソード室F3に不活性ガスを、滞留させる。具体的には、カソードガス排出口F7を閉じるために、バルブV4を閉じる。バルブV4を閉じると、カソード室F3の室内の気圧が昇圧し、例えば10kPa程度に達する。さらに、この状態で、バルブV3を閉じ、カソード室F3内に不活性ガスを封止してもよい。ステップS53で、ステップS2の実施によって、アノード室F2内アノードAnに存在している水素ガスを、アノードAnにて分解し、プロトンHを生成するH2→2H2e-。このプロトンは、アノードAnからカソードCaへプロトン伝導性高分子膜F1中を伝導して、カソードCaにおいて、水素ガスを生じる2H2e-→H2。この水素ガスは、ステップS4で滞留させられている不活性ガスとともに、カソード室F3内に溜められる。図7bに、安定化電源4から流れ出る電流の時間変化を示す。安定化電源4の正極から流れ出る電流の方向を正方向とし、反対方向を負方向とている。図7aに示すカソード電位の降下時に対応して、図7bに示すように、安定化電源4は負方向に負の電流を流している。図8に、カソード電位の上昇時図8の左側と降下時図8の右側の活性化装置1の状態を示す。カソード電位の降下時には、安定化電源4は、安定化電源4の正極に電流が流れ込む負方向に電流を流している。この負方向に電流が流れる負の電流が流れるときに、プロトンは、アノードAnからカソードCaへの方向にプロトン伝導性高分子膜F1中を伝導プロトン伝導している。なお、図8の右側の活性化装置1では、カソードガス排出口F7が閉じられているが、これは、バルブV4図1参照を閉じることで実現することができる。図7bの電流波形には、カソード電位の降下時において、-0.019A/cm2に達する負方向のピーク波形が現れている。この負方向のピーク波形は、プロトン伝導が行われていることを表している。この負方向のピーク波形の発生している時刻を、図4aのグラフの横軸の時刻と対応付けると、負方向のピーク波形は、カソード電位が、0.5V以下の範囲で生じていることがわかる。すなわち、カソード電位が、0.5V以下の範囲に降下してくると、プロトン伝導が実施されると考えられる。また、負方向のピーク波形の波高は、0.019A/cm2となり、第2の実施形態の負方向のピーク波形の波高0.009A/cm2と比べて、2倍以上に高くなっている。このことは、活性化が第2の実施形態よりも促進されていることを示していると考えられる。次に、ステップS5のCV法の実施中におけるステップS5bでは、第1の実施形態のステップS10bと第2の実施形態のステップS5bと同様に、安定化電源4により、カソード電位を上昇させる。そのステップS5bのカソード電位が上昇する時上昇時に、まず、ステップS54で、カソードCaカソード室F3内に前記混合ガスを流す。カソード室F3内雰囲気は、ステップS53の実施によって溜められている水素ガスと不活性ガスに替えて、前記水素ガス濃度が10~30の混合ガスに置換される。具体的には、バルブV3、V4を開にして、カソード側ガス供給装置3から、混合ガスを、MEA面積の1cm2に対して8ml/min流す。次に、ステップS55で、水素ポンプを実施する。ステップS53の実施によって、カソード室F3内カソードCaに溜められ存在している水素ガスに対して、まず、水素ポンプを実施し、引き続き、ステップS54の実施によって、カソード室F3内カソードCaを流れる混合ガス内の水素ガスに対して、水素ポンプを実施する。これらの水素ガスは、カソードCaにて分解し、プロトンを生成するH2→2H2e-。このプロトンは、カソードCaからアノードAnへポンピングしてプロトン伝導性高分子膜F1中を伝導し、アノードAnにおいて、伝導したプロトンから水素ガスが生じる2H2e-→H2。図7aに示すカソード電位の上昇時に対応して、図7bに示すように、安定化電源4は正方向に正の電流を流している。図8に示すように、カソード電位の上昇時には、安定化電源4は、安定化電源4の正極から電流が流れ出る正方向に電流を流している。この正方向に電流が流れる正の電流が流れるときに、プロトンは、カソードCaからアノードAnへの方向にプロトン伝導性高分子膜F1中を伝導していると考えられる。図7bの電流波形には、カソード電位の上昇時において、0.03A/cm2に達する正方向の第1ピーク波形と、0.08A/cm2に達する正方向の第2ピーク波形とが現れている。この正方向の第1と第2ピーク波形は、水素ポンプが行われていることを表している。正方向の第1ピーク波形は、波高が0.03A/cm2であり、第2の実施形態の図4bに示す正方向のピーク波形の波高に一致することから、ステップS53の実施によって、カソード室F3内カソードCaに溜められ存在している水素ガスに対して実施された水素ポンプに対応していると考えられる。一方、正方向の第2ピーク波形は、ステップS54の実施によって、カソード室F3内カソードCaを流れる混合ガス内の水素ガスに対して実施された水素ポンプに対応していると考えられる。この活性化方法その3によれば、プロトンが、プロトン伝導性高分子膜F1中を、カソード電位の上昇時にはカソードCaからアノードAnへの方向に伝導し、カソード電位の降下時にはアノードAnからカソードCaへの方向に伝導することで、固体高分子型燃料電池FCを高度に活性化することができる。第3の実施形態の変形例1図9に、本発明の第3の実施形態の変形例1に係る固体高分子型燃料電池FCの活性化方法その4のフローチャートを示す。なお、第3の実施形態の変形例1でも、第1の実施形態で説明した活性化装置1を用いることができる。まず、ステップS1で、第2と3の実施形態のステップS1と同様に、電極膜構造体MEAに水分を補給する。次に、ステップS2で、第2と3の実施形態のステップS2と同様に、アノードAnアノード室F2に水素ガスを流す。ステップS3aで、第3の実施形態のステップS3aと同様に、カソードCaカソード室F3に、水素ガスと窒素ガス等の不活性ガスとの混合ガスを流す。次に、ステップS5で、第1の実施形態のステップS10と第2と3の実施形態のステップS5と同様に、安定化電源4により、CV法を実施する。そして、ステップS5のCV法の実施中におけるステップS5aでは、第1の実施形態のステップS10aと第2と3の実施形態のステップS5aと同様に、安定化電源4により、カソード電位を降下させる。図9のステップS5aのカソード電位が降下する時降下時に、ステップS2の実施によって、アノード室F2内アノードAnに存在している水素ガスを、アノードAnにて分解し、プロトンHを生成するH2→2H2e-。このプロトンは、アノードAnからカソードCaへプロトン伝導性高分子膜F1中を伝導して、カソードCaにおいて、水素ガスを生じる2H2e-→H2。次に、ステップS5のCV法の実施中におけるステップS5bでは、第1の実施形態のステップS10bと第2と3の実施形態のステップS5bと同様に、安定化電源4により、カソード電位を上昇させる。そのステップS5bのカソード電位が上昇する時上昇時に、水素ポンプを実施する。ステップS3aの実施によって、カソード室F3内カソードCaを流れ存在している混合ガス内の水素ガスは、カソードCaにて分解し、プロトンを生成するH2→2H2e-。このプロトンは、カソードCaからアノードAnへポンピングしてプロトン伝導性高分子膜F1中を伝導し、アノードAnにおいて、伝導したプロトンから水素ガスが生じる2H2e-→H2。この活性化方法その4によれば、プロトンが、プロトン伝導性高分子膜F1中を、カソード電位の上昇時にはカソードCaからアノードAnへの方向に伝導し、カソード電位の降下時にはアノードAnからカソードCaへの方向に伝導することで、固体高分子型燃料電池FCを高度に活性化することができる。第3の実施形態の変形例2図10に、本発明の第3の実施形態の変形例2に係る固体高分子型燃料電池FCの活性化方法その5のフローチャートを示す。なお、第3の実施形態の変形例2でも、第1の実施形態で説明した活性化装置1を用いることができる。第3の実施形態の変形例2が、第3の実施形態の変形例1と異なっている点は、ステップS2が、ステップS2aに替わっている点である。ステップS2aでは、ステップS3aでカソードCaに流している混合ガスと同じ成分の混合ガスを、アノードAnに流している。これによれば、アノード側ガス供給装置2とカソード側ガス供給装置3の2つの装置を設ける必要が無くなり、兼用化でき、どちらか一方を省くことができる。加熱加湿器2aと3aも、兼用化でき、どちらか一方を省くことができる。